FR 2000843 A1 19690912 FR 6901554 A 19690127 69 01554 A 2000843 La présente invention a pour objet une composition d'interception de la lumière, pour la protection des films photographique s, et plus particulièrement une composition pour la réalisation d'un papier d'interception de la lumière pour films 5 photographiques. Habituellement, un film photographique est enroulé en bobine avec une bande de papier comportant une couche de papier noir. lia portion de tête du film photographique, c'est-à-dire la portion qui doit être exposée en premier, est dans ce cas reliée 10 au papier d'interception de la lumière par un ruban adhésif, mai,q l'autre portion du film photographique n'est pas reliée au papier d'interception de la lumière du fait que le film est enroulé en bobine avec le papier d'interception de la lumière. Ce papier d'interception de la lumière est utilisé pour éviter la pénétra-15 tion de la lumière dans la bobine de film avant son usage, et ce papier se sépare du film, photo sensible au cours de son emploi. Le volume ou les dimensions de la bobine se trouve déterminé en fonction de l1 épaisseur du papier d'interception de la lumière, mai a également par le mécanisme de la caméra, aussi l'épaisseur 20 du papier- d'interception de la lumière a-t-elle une li.ml.te supérieure. De plus;, la résistance que doit présenter le papier d'interception. de la lumière dans la caméra définit une limite inférieure d'épaisseur- dudit papier d'interception de la lumière. D'autre part, pair la fabrication de papier d'inter-25 ception de la lumière il faut ajouter à. la cellulose, au cours de la fabrication du papier, un matériau d'interception de la lumière tel que du noir de carbone. Mai a l'addition de noir de carbone est accompagnée de défauts, et par exemple le papier d'interception de la lumière ai nsj préparé se trouve dépourvu de flexibilité 30 en raison de l'addition du noir de carbone, et en outre le papier est trop épais pour garantir la complète interception de la lumière Il s'ensuit que lorsqu'un tel papier d'interception de la lumière j conventionnel est employé, le film photographique le comportant ne peut- plus être facilement enroulé en "bobine. Enfin, puisque 35 le papier-d'interception de la lumière renferme du noir de carbone il est susceptible de contaminer lea matériaux avec lesquels il entre en contact» de sorte que la surface du papier d'interception de la lumière doit être enduite avec un vernis. De ce qui précède il résulte qu'un objet de la présente 40 invention est de réaliser une composition d'interception de la 69 01554 2 2000843 lumière, permettant de préparer un papier d'interception mince et flexible pour filma photographiques, un autre objet étant de réaliser le papier d'interception lui-même pour films photographiques. La composition d'interception de la lumière pour filma 5 photographiques est constituée d'un copolymère acétate éthylène-vinyle comportant une dispersion de noir de carbone, le copoly-mère acétate éthylène-vinyle préféré, pour la composition d'interception de la lumière de l'invention est un copolymère renfermant de 12 à 4Q$o en poids d'acétate de vinyle ayant une faiblE 10 hygroscopie et une bonne propriété de se formér en pellicules. Si la proportion d'acétate, de vinyle est moindre, la dureté de la pellicule de copolymère est accrue, tandis que si la proportion est plus élevée la résistance du film se trouve réduite. La proportion de noir de carbone à introduire dans le 15 papier d'interception à la lumière de l'invention est de.préférence de 3 à 5Q^î en poids du poids de copolymère. Si la proportion de noir de carbone est trop faible, l'interception de la lumière est pauvre, et de plus la pellicule tend à subir une électrisation, tandis que si la proportion de noir de carbone 20 est trop élevée, la pellicule devient cassante, c'est-à-dire que sa flexibilité est réduite. Pour la préparation de la composition d'interception, de la lumière, constituée du copolymère acétate éthylène-vinyle et noir de carbone, un agent de dispersion peut y être mélangé 25 dans un mélangeur en présence de préférence d'un solvant. Suivant le degré de polymérisation du copolymère, le mélange peut être conduit en chauffant. Parmi les agents de dispersion on peut citer t le monooleate sorbitan, le sesquioletate sorbitan, le mono— stearate sorbitan, 1* éther polyoxyéthylène alkyle, l'éther poly-30 oxyéthylène alkylaryle. Enfin, pour la préparation du papier d'interception utilisant la composition de l'invention, ladite composition peut être appliquée par une méthode d'enduction conventionnelle telle que méthode d'enduction à. la chaleur, et méthode d'extrusion, à. 35 un papier blanc, coloré, ou noir. De tels papiers d'interception de la lumière préparés en utilisant la composition de l'invention sont ci-après d-écrits en référence aux dessins d'accompagnement. Les figs.l à 6 sont des coupes schématiques présen-40 tant diverses réalisations des papiers d'interception préparés en 69 01554 2000843 3 utilisant les compositions de l'invention» ' Sxr la fig.l, un papier- blanc 2 comporte une couche pour- tirage 1, et une couche 3 de composition d'interception de la lumière sur la face opposée du papier. 5 Sur la fig.2 est présentée une autre réalisation du papier d'interception comportant un papier coloré 4 portant une couche de tirage 1, et une couche 3 de composition d'interception de 1*invention sur la face opposée. Sur la fig»3 est présentée encore une autre réalisation 10 consistant en un papier blanc 2 et un papier coloré 4, ledit papier blanc portant la couche de tirage 1, et ledit papier coloré partant la couche 3 de composition d'interception de la lumière de l'invention. Egalement sur les figs.4* 5, et 6 sont présentés des 15 papiers d'interception de la lumière semblables aux papiers présentés sur les figs.l, 2» et 3' respectivement, mais ne comportant pa& de couche de tirage. Comme indiqué précédemment» la composition d'interception de la lumière peut être appliquée à, la surface d'un pa-20 pi er blanc au d*un papier- coloré, ainsi qju'à. la surface d'un papier noir renfermant du noir de carbone. Le papier d'interception de la lumière préparé avec la composition de l'invention est suffisamment flexible et présente nnft suffisant pouvoir d'interception de la lumière, môme 25 lorsque la couche de la composition d'interception est mince. De plus» le papier d'interception, a une haute résistance mécanique Sa utilisant la composition d'interception de la lumière de l'iit-ventLon, nna excellente couche d'interception peut -être obtenue, même en faible épaisseur, sans; obligation de traitement physique 30 ou chimique facilitant la préparation du papier d'interception. Les exemples suivants illustrent l'invention, dans lesquela les parties sont toutes indiquées en poids. M if MMPIiR T Copolymère acétate éthylène-vinyle (ISÇÊ d'acétate de vinyle) 100 parties Soir de carbone 40 parties Toluène 980 parties 69 01554 4 2000843 Le mélange eat réalisé fann un bomomixer pour procurer la composition. à'interception qui est appliquée à. raison d'une épaisseur de 2Qg/mZ à un. papier pesant 75g au m2» pour donner un papier ayant une excellente flexibilité» non'hygroacopique. La 5 dureté n* eat accrue, comparativement avec la dureté du papier original par l'application de la composition de l'invention, que de 0,2 unité. Quant à. l'hygroscopie du papier obtenu., elle est de 100g/m2 par 24 heures. "BTCTrPT.Tg 2 Copolymère acétate éthylène-vinyle (renfermant 12$. d'acétate de vinyle) 10Q parties Soir de carboné lO — Soluène 550 partiea Le mélange eat réalise dans un bomomixer pour procurer 10 la composition d'interception de la lumière de l'invention, qui est appliquée en épaisseur de 5g/m2 à un papier noir pesant 90g au m2. Le papier d'interception de la lumière pour bobines de films présente un couverture complète des trous d'épingle «ta papier noir, et une interception absolue de la lumière. 69 01554 5 2000843 R'EVEHBICAIIOHS L'invention a pour objet: 1) Une composition d'interception de la lumière, pour filma photographiques, comprenant un copolymère d'acétate éthylène-vinyle dans lequel est dispersé du noir de carbone. 5 2) Composition d'interception de la lumière selon 1, dans laquelle ledit copolymère renferme de 12 à 40^ en poids d'acétate de vinyle. 3) Composition d'interception de la lumière selon 1» dans laquelle la proportion dudit noir de carbone est de 3 à 50£> 10 en poids du poids de copolymère. 4) Composition d'interception de la lumière selon 1, dans laquelle ledit noir de carbone est dispersé dans ledit copolymère en utilisant un solvant. 5) Composition d*interception de la lumière selon 4, 15 dans laquelle ledit solvant est le toluène. 6 } Papier- d'interception de la lumière pour films photographiques» constitué d'un papier et d'une couche d'une composition d'interception de la lumière,appliquée sur la surface dudit papier» ladite composition comprenant un copolymère acétate 20 éthylène-vinyle «Tan» lequel est dispersé le noir de carbone. 7^. Papier d'interception de la lumière selon 6, dans lequel ledit copolymère renferme de 12 à. 40fî en poids d'acétate de vinyle. 8} Papier d'interception de la lumière selon 6, dans 25 lequel la proportion, dudit carbone est de 3 à 50$ en poids du poids dudit copolymère. 9) Papier d'interception de la lumière selon 6, dans lequel ledit noir de carbone est dispersé dans ledit copolymère en utilisant un solvant. 30 10) Papier d'interception de la lumière selon 6, dans lequel ledit solvant est le toluène.